(57)【要約】【課題】印画画像のシャドー部の発色濃度を向上させるとともにハイライト部の発色濃度を低下させることができる熱転写受像シートを提供すること。【解決手段】受像シート基材上に断熱層を介して受像層を積層して成る熱転写受像シートであって、昇華型熱転写シートを重ねて前記受像層に転写画像を形成する熱転写受像シートにおいて、前記断熱層の熱伝導率を０．０５０〜０．０６０Ｗ／ｍ・ｋとし、前記受像層を、下記エマルジョンＡ及びエマルジョンＢを含有する塗膜を架橋させたものとすると共に、エマルジョンＡの固形分を１質量部としたとき、エマルジョンＢの固形分を１〜５質量部とする。エマルジョンＡ：カルボジイミド架橋剤と架橋可能な官能基を有する塩化ビニル系エマルジョン。エマルジョンＢ：カルボジイミド架橋剤と架橋可能な官能基を有し、アクリル樹脂を保護コロイドとして重合した塩化ビニル系エマルジョン。【選択図】図１
2019043077.tif 000002
【特許請求の範囲】
【請求項１】
受像シート基材上に断熱層を介して受像層を積層して成る熱転写受像シートであって、昇華型熱転写シートを重ねて前記受像層に転写画像を形成する熱転写受像シートにおいて、
前記断熱層の熱伝導率が０．０５０〜０．０６０Ｗ／ｍ・ｋであり、
前記受像層が、下記エマルジョンＡ及びエマルジョンＢを含有する塗膜を架橋させたものであり、かつ、エマルジョンＡの固形分を１質量部としたとき、エマルジョンＢの固形分が１〜５質量部の割合で含有されていることを特徴とする熱転写受像シート。
エマルジョンＡ：架橋剤と架橋可能な官能基を有し、乳化剤を使用した塩化ビニル系エマルジョン。
エマルジョンＢ：架橋剤と架橋可能な官能基を有し、乳化剤を使用することなくアクリル樹脂を保護コロイドとして重合した塩化ビニル系エマルジョン。
【請求項２】
前記受像層が架橋剤で架橋されていることを特徴とする請求項１に記載の熱転写受像シート。
【請求項３】
エマルジョンＡの前記官能基がカルボキシル基から成ることを特徴とする請求項１又は２に記載の熱転写受像シート。
【請求項４】
エマルジョンＢの前記官能基がカルボキシル基から成ることを特徴とする請求項１〜３のいずれかに記載の熱転写受像シート。
【請求項５】
受像シート基材上に断熱層を介して受像層を積層して成る熱転写受像シートの製造方法であって、昇華型熱転写シートを重ねて前記受像層に転写画像を形成する熱転写受像シートの製造方法において、
前記断熱層の熱伝導率が０．０５０〜０．０６０Ｗ／ｍ・ｋであり、
前記受像層が、下記エマルジョンＡ及びエマルジョンＢを含有する塗布液を塗布し、この塗膜を架橋させたものであり、かつ、この塗布液が、エマルジョンＡの固形分を１質量部としたとき、エマルジョンＢの固形分を１〜５質量部の割合で含有している
ことを特徴とする熱転写受像シートの製造方法。
エマルジョンＡ：架橋剤と架橋可能な官能基を有し、乳化剤を使用した塩化ビニル系エマルジョン。
エマルジョンＢ：架橋剤と架橋可能な官能基を有し、乳化剤を使用することなくアクリル樹脂を保護コロイドとして重合した塩化ビニル系エマルジョン。
【発明の詳細な説明】
【技術分野】
【０００１】
本発明は熱転写受像シートに関する。本発明の熱転写受像シートは、この上に昇華型熱転写シートを重ねて加熱することにより、熱転写シートの染料を転写して転写画像を形成することができる。
【背景技術】
【０００２】
従来から、文字又は画像等を被転写体に形成する印刷方式として、昇華型熱転写方式、溶融型熱転写方式等が採用されている。昇華型熱転写方式は、昇華型熱転写シートにおける着色インキ層と、熱転写受像シートにおける受像層とを互いに重ね合わせ、次いで、電気信号により発熱が制御されるサーマルヘッドによって加熱することで、着色インキ層中の染料を昇華させて受像層へ移行させ、受像層上に所望の文字、画像等を形成させる。昇華型熱転写方式は、昇華型の染料を用いて濃度階調を自由に調節できることから、自然画を比較的忠実に再現することができる一方、更なる性能向上が要求されている。
【０００３】
例えば、転写画像のシャドー部の発色濃度を向上させるための熱転写受像シートとして、特許文献１及び２には、受像層にアクリル系樹脂、親水性バインダー及びワックス添加剤を用いた熱転写受像シートや、バインダー樹脂、特定のワックス添加剤及びシリコーン離型剤を用いた熱転写受像シートが開示されている。
【先行技術文献】
【特許文献】
【０００４】
【特許文献１】特開２０１１−０７３３４０号公報
【特許文献２】特開２０１３−２０８８５６号公報
【発明の概要】
【発明が解決しようとする課題】
【０００５】
しかしながら、特許文献１及び２に記載されているような熱転写受像シートのみの対処では、印画画像のシャドー部の発色濃度をある程度向上することは可能であるが、転写画像のハイライト部の発色濃度も増加してしまい、自然画を忠実に再現するという点で必ずしも十分とはいえない。
【０００６】
本発明は、このような事情に鑑みてなされたものであり、転写画像のシャドー部の発色濃度を向上させるとともにハイライト部の発色濃度を低下させることができる熱転写受像シート及びその製造方法を提供することを目的とする。
【課題を解決するための手段】
【０００７】
すなわち、請求項１に記載の発明は、受像シート基材上に断熱層を介して受像層を積層して成る熱転写受像シートであって、昇華型熱転写シートを重ねて前記受像層に転写画像を形成する熱転写受像シートにおいて、
前記断熱層の熱伝導率が０．０５０〜０．０６０Ｗ／ｍ・ｋであり、
前記受像層が、下記エマルジョンＡ及びエマルジョンＢを含有する塗膜を架橋させたものであり、かつ、エマルジョンＡの固形分を１質量部としたとき、エマルジョンＢの固形分が１〜５質量部の割合で含有されていることを特徴とする熱転写受像シートである。
エマルジョンＡ：架橋剤と架橋可能な官能基を有し、乳化剤を使用した塩化ビニル系エマルジョン。
エマルジョンＢ：架橋剤と架橋可能な官能基を有し、乳化剤を使用することなくアクリル
樹脂を保護コロイドとして重合した塩化ビニル系エマルジョン。
【０００８】
次に、請求項２に記載の発明は、前記受像層が架橋剤で架橋されていることを特徴とする請求項１に記載の熱転写受像シートである。
【０００９】
次に、請求項３に記載の発明は、エマルジョンＡの前記官能基がカルボキシル基から成ることを特徴とする請求項１又は２に記載の熱転写受像シートである。
【００１０】
次に、請求項４に記載の発明は、エマルジョンＢの前記官能基がカルボキシル基から成ることを特徴とする請求項１〜３のいずれかに記載の熱転写受像シートである。
【００１１】
次に、請求項５に記載の発明は、受像シート基材上に断熱層を介して受像層を積層して成る熱転写受像シートの製造方法であって、昇華型熱転写シートを重ねて前記受像層に転写画像を形成する熱転写受像シートの製造方法において、
前記断熱層の熱伝導率が０．０５０〜０．０６０Ｗ／ｍ・ｋであり、
前記受像層が、下記エマルジョンＡ及びエマルジョンＢを含有する塗布液を塗布し、この塗膜を架橋させたものであり、かつ、この塗布液が、エマルジョンＡの固形分を１質量部としたとき、エマルジョンＢの固形分を１〜５質量部の割合で含有していることを特徴とする熱転写受像シートの製造方法である。
エマルジョンＡ：架橋剤と架橋可能な官能基を有し、乳化剤を使用した塩化ビニル系エマルジョン。
エマルジョンＢ：架橋剤と架橋可能な官能基を有し、乳化剤を使用することなくアクリル樹脂を保護コロイドとして重合した塩化ビニル系エマルジョン。
【発明の効果】
【００１２】
後述する実施例から分かるように、本発明によれば、昇華型熱転写シートを重ねて前記受像層に転写画像を形成したとき、画像のシャドー部はその発色濃度が高く、ハイライト部はその発色濃度を低く抑えて、自然画を忠実に再現することが可能となる。
【００１３】
これに対し、比較例１〜４から分かるように、断熱層の熱伝導率が０．０６０Ｗ／ｍ・ｋを越える場合にはシャドー部の発色濃度が低くなり、一方、その熱伝導率が０．０５０に満たない場合にはハイライト部の発色濃度が高くなって、いずれの場合にも自然画を忠実に再現することが困難となる。
【００１４】
また、エマルジョンＡの固形分を１質量部として、エマルジョンＢの固形分の割合が５質量部より多い場合にはシャドー部の発色濃度が低くなり（比較例５）、エマルジョンＢの固形分の割合が１質量部より少ない場合にはハイライト部の発色濃度が高くなる（比較例６）。いずれの場合も自然画を忠実に再現することは困難である。
【図面の簡単な説明】
【００１５】
【図１】図１は本発明の熱転写受像シートの具体例の断面図である。
【図２】図２は昇華型熱転写シートの具体例の断面図である。
【発明を実施するための形態】
【００１６】
以下、図面を参照して本発明を説明する。前述のように、本発明の熱転写受像シートは、この上に昇華型熱転写シートを重ねて転写画像を形成するものである。図１はこの熱転写受像シートの具体例を示し、図２はこの熱転写受像シートに重ねて転写画像を転写する昇華型熱転写シートの具体例を示している。
【００１７】
図１に示すように、熱転写受像シートは、受像シート基材上に断熱層を介して受像層を
積層して成るものである。この他、各層の間や受像シート基材の背面にその他の層を有していてもよい。例えば、各層を接着する接着剤や接着性樹脂、あるいはプラスチックフィルム等である。この例では、受像シート基材の背面に背面樹脂層を設けている。
【００１８】
受像シート基材としては、熱転写受像シートの支持体として使用できるものであれば特に制限はないが、熱転写において、加熱された状態でも取扱い上支障のない程度の機械的強度を有するものが好ましい。
【００１９】
受像シート基材としては、コンデンサーペーパー、グラシン紙、硫酸紙、合成紙（ポリオレフィン系、ポリスチレン系）、上質紙、アート紙、コート紙、レジンコート紙、キャストコート紙、壁紙、裏打用紙、合成樹脂若しくはエマルジョン含浸紙、合成ゴムラテックス含浸紙、合成樹脂内添紙、板紙、セルロース繊維紙等の紙、ポリエステル、ポリアクリレート、ポリカーボネート、ポリウレタン、ポリイミド、ポリエーテルイミド、セルロース誘導体、ポリエチレン、エチレン−酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン、パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等のフィルムなどが挙げられる。また、その厚さは、特に制限はなく、例えば９０〜１２０μｍである。
【００２０】
断熱層は、熱転写の際に、印圧を均一にして印字漏れや濃度むらを防止する役割を有するものである。本発明においては、これに加えて、画像のシャドー部の発色濃度を高く、ハイライト部の発色濃度を低く抑えるために寄与する役割を有する。この目的のため、ＩＳＯ／ＦＤＩ２２００７−３で測定した断熱層の熱伝導率は０．０５０〜０．０６０Ｗ／ｍ・ｋである必要がある。断熱層の熱伝導率が０．０６０Ｗ／ｍ・ｋを越える場合にはシャドー部の発色濃度が低くなり、高濃度の転写画像を形成することが困難になる。一方、その熱伝導率が０．０５０に満たない場合にはハイライト部の発色濃度が高くなり、低濃度の転写画像を形成することが困難になる。いずれの場合にも、高濃度のシャドー部と低濃度のハイライト部とが混在する自然画を忠実に再現することが困難となる。
【００２１】
断熱層としては、例えば、発泡させてミクロボイドを形成したプラスチックシートを使用することができる。また、無機粉末を配合した熱可塑性樹脂をシート状に溶融押出し成形した後、延伸することによって、前記無機粉末を核としてその周囲にミクロボイドを形成したシートを使用することも可能である。また、水溶性の無機粉末を配合した熱可塑性樹脂を溶融押出し成形した後、この水溶性無機粉末を溶解除去することによってミクロボイドを形成したシートを使用することもできる。
【００２２】
このような断熱層としては、ユポコーポレーションから「ユポ」の商品名で市販されている断熱シートを使用することができる。ユポには、そのグレードにより、各種熱伝導率の断熱シートがあるから、これら各種グレードの中から、適切な熱伝導率の断熱シートを選択して使用すればよい。
【００２３】
次に、受像層は、昇華型熱転写シートの着色インキ層中に含まれる昇華性染料を染着させて転写画像を形成する層である。この熱転写の際に、転写画像のシャドー部の発色濃度を高く、ハイライト部の発色濃度を低く抑えるため、受像層は下記エマルジョンＡ及びエマルジョンＢを含有する塗膜を架橋させて構成する必要がある。
エマルジョンＡ：架橋剤と架橋可能な官能基を有し、乳化剤を使用した塩化ビニル系エマルジョン。
エマルジョンＢ：架橋剤と架橋可能な官能基を有し、乳化剤を使用することなくアクリル樹脂を保護コロイドとして重合した塩化ビニル系エマルジョン。
【００２４】
この受像層は、エマルジョンＡとエマルジョンＢとを配合した塗布液を塗布し、エマルジョンＡとエマルジョンＢの両者を架橋させることによって形成することができるが、その架橋のため、前記塗布液に架橋剤を配合することが望ましい。また、この架橋剤と架橋するため、エマルジョンＡ及びエマルジョンＢのいずれにおいても、前記官能基がカルボキシル基から成るものが望ましい。
【００２５】
また、この塗布液には、その他の成分を配合することができる。例えば、ウレタン会合剤、あるいは離型剤である。
【００２６】
架橋剤と架橋可能なカルボキシル基を有し、乳化剤を使用した塩化ビニル系エマルジョン（エマルジョンＡ）としては、日信化学（株）から市販されているエマルジョンを使用することができる。例えば、ビニブラン６９０、ビニブラン９８５等である。
【００２７】
また、架橋剤と架橋可能なカルボキシル基を有し、乳化剤を使用することなくアクリル樹脂を保護コロイドとして重合した塩化ビニル系エマルジョン（エマルジョンＢ）も、日信化学（株）から市販されているエマルジョンを使用することができる。例えば、ビニブラン７００、ビニブラン７０１等である。
【００２８】
これらエマルジョンＡ及びエマルジョンＢは、エマルジョンＡの固形分を１質量部としたとき、エマルジョンＢの固形分が１〜５質量部の割合で配合することが必要である。後述する実施例及び比較例から分かるように、エマルジョンＡの固形分を１質量部として、エマルジョンＢの固形分の割合が５質量部より多い場合にはシャドー部の発色濃度が低くなり（比較例５）、エマルジョンＢの固形分の割合が１質量部より少ない場合にはハイライト部の発色濃度が高くなる（比較例６）。これに対し、エマルジョンＢの固形分の割合が１〜５質量部の場合には、画像のシャドー部はその発色濃度が高く、ハイライト部はその発色濃度を低く抑えて、自然画を忠実に再現することが可能となる（実施例１〜４）。
【００２９】
次に、架橋剤としては、アジリジン、カルボジイミド、オキサゾリン等を使用することができる。アジリジンは日本触媒（株）から「ケミタイト  ＰＺ−３３」の名称で市販されている。また、カルボジイミドは、日清紡ケミカル株式会社から「カルボジライトＥ−０５」や「カルボジライトＶ−０２」の名称で市販されている。また、オキサゾリンとしては、日本触媒（株）の「エポクロスＷＳ」を例示できる。
【００３０】
また、ウレタン会合剤としては、市販品を用いてもよく、例えば、ＵＨ４５０ＶＦ、ＵＨ５２６、ＵＨ５３０、ＵＨ５４０、ＵＨ４７２、ＵＨ４２０、ＵＨ７５２、ＵＨ７５６ＶＦ（以上、ＡＤＥＫＡ社製）、Ｒｈｅｏｖｉｓ  ＰＵ１１９１、Ｒｈｅｏｖｉｓ  ＰＵ１２９１、Ｒｈｅｏｖｉｓ  ＰＵ１３３１、Ｒｈｅｏｖｉｓ  ＨＳ１２１２（以上、ＢＡＳＦ社製）等が挙げられる。
【００３１】
また、離型剤としては、例えば、シリコーン離型剤、フッ素系離型剤等が挙げられる。中でも好適には、シリコーン離型剤を用いることができる。例えば、ＫＦ３５１Ａ、ＫＦ３５２Ａ、ＫＦ３５３、ＫＦ３５４Ｌ、ＫＦ３５５Ａ、ＫＦ６１５Ａ、ＫＦ９４５（以上、信越化学工業株式会社製）である。
【００３２】
受像層は、溶剤中に各成分を配合して塗布液を調製し、この塗布液をグラビアコート法等により塗布した後、乾燥してエマルジョンＡとエマルジョンＢとを架橋することにより形成することが可能である。なお、受像層の塗布形成に先立ち、断熱層との接着性を改善
する下地層を塗布してもよい。
【００３３】
次に、背面樹脂層は、必要に応じて、背面に関わる性能、例えば、筆記性能、糊付け性能、捌き性能、ヘッドクリニーング性能等を付与させる等の目的で設けられるものである。背面樹脂層層は、例えば、バインダー樹脂で構成されていてもよい。バインダー樹脂としては、例えば、スチレン・アクリル樹脂、ポリエステル樹脂、ポリウレタン樹脂、アクリル樹脂等が挙げられる。また、背面樹脂層として、ポリエチレンフィルム、ポリプロピレンフィルム、あるいはポリエステルフィルム等のプラスチックフィルムを使用してもよい。背面樹脂層の厚さは特に制限されるものではなく、例えば１〜５μｍであってもよい。
【００３４】
次に、熱転写に使用する昇華型熱転写シートについて説明する。昇華型熱転写シートは、熱転写シート基材上に、昇華性染料を含む着色インキを印刷して構成されるものである。この昇華型熱転写シートを熱転写受像シートに重ね、昇華型熱転写シート背面からサーマルヘッドで加熱することにより、インキ中の染料が昇華して受像層に染着する。サーマルヘッドの発熱エネルギーを制御することにより、インキ中から昇華する染料の量を制御することができ、この染料の量に応じて濃淡のある転写画像を形成することができる。
【００３５】
このように、昇華型熱転写シートは、単に熱転写シート基材上に着色インキ層を印刷して構成したものであってもよいが、多色の自然画像を形成するため、あるいは、形成され転写画像を保護するため、複数色の着色インキ層を面順次に印刷し、あるいは保護層を配置した昇華型熱転写シートを使用することもできる。
【００３６】
図２に示す昇華型熱転写シートは、三色の着色インキ層と保護層とを面順次に配置した昇華型熱転写シートの例であり、三色の着色インキ層は、イエローインキ層、マゼンタインキ層、シアンインキ層で構成されている。また、熱転写シート基材の背面には、耐熱滑性層を積層している。
【００３７】
熱転写シート基材としては、ポリエステルフィルム、ポリエチレンナフタレートフィルム、ポリスチレンフィルム、ポリサルフォンフィルム、ポリイミドフィルム、ポリカーボネートフィルム、ポリプロピレンフィルム等のプラスチックフィルムが使用できる。
【００３８】
着色インキは、バインダー中に昇華性着色染料を配合して構成することができる。バインダーは任意の樹脂でよいが、例えば、ポリオールとイソシアネートとを架橋反応させたものを使用することができる。また、イエロー染料としては、Ｃ．Ｉ．ソルベントイエロー１４、１６、２９、３０、３３、５６、９３等、Ｃ．Ｉ．ディスパースイエロー７、３３、６０、１４１、２０１、２３１等が挙げられ、マゼンダ染料としては、Ｃ．Ｉ．ソルベントレッド１８、１９、２７、１４３、１８２等、Ｃ．Ｉ．ディスパースレッド６０、７３、１３５、１６７等、Ｃ．Ｉ．ディスパースバイオレット１３、２６、３１、５６等が挙げられ、シアン染料としては、Ｃ．Ｉ．ソルベントブルー１１、３６、６３、１０５等、Ｃ．Ｉ．ディスパースブルー２４、７２、１５４、３５４等が挙げられる。
【００３９】
保護層は、熱転写時に熱転写シート基材から剥離できる剥離層と、この剥離層上に重ねて配置された接着層とで構成される。剥離層としては、パラフィンワックス、カルナバワックス、モンタンワックス、高級脂肪酸、高級アルコール、高級脂肪酸エステル、高級脂肪酸アミド等のワックスを使用することができる。また、接着層としては、ポリエステル樹脂、ポリ塩化ビニル系樹脂、アクリル系樹脂等を使用することが可能である。
【００４０】
耐熱滑性層は、サーマルヘッドと昇華型熱転写シートとの間の熱による固着を防ぐために設けられるものであり、例えば、バインダー樹脂、機能性添加剤、充填材、硬化剤等を
配合した組成物で構成することができる。バインダー樹脂としては、例えば、ポリビニルブチラール樹脂、ポリビニルアセトアセタール樹脂、ポリエステル樹脂、ポリエーテル樹脂、ポリブタジエン樹脂等が挙げられる。機能性添加剤としては、例えば、ワックス又は界面活性剤などが挙げられる。充填剤としては、タルク、シリカ、ポリエチレン樹脂粒子、ポリプロピレン樹脂粒子、ポリスチレン樹脂粒子、ポリメチルメタクリレート樹脂粒子等が例示できる。硬化剤としては、各種イソシアネートを挙げることができる。
【実施例】
【００４１】
以下、実施例及び比較例によって本発明を説明する。以下の実施例及び比較例の熱転写受像シートは、いずれも、図１に示す層構成を有するものである。また、転写試験に使用した昇華型熱転写シートは図２に示す層構成を有するものである。
【００４２】
（実施例１）
受像シート基材として紙（日本製紙（株）製ＮＡＴＵＲＡＬ）を使用し、その背面に二軸延伸ポリプロピレンフィルムを積層して背面樹脂層とした。なお、紙（受像シート基材）と二軸延伸ポリプロピレンフィルムとは、両者の間に低密度ポリエチレンを溶融押出しして、その接着力によって積層した。
【００４３】
次に、断熱層としては発泡した市販の延伸ポリプロピレンシートを使用した。その熱伝導率は０．０５５Ｗ／ｍ・ｋである。紙（受像シート基材）と発泡延伸ポリプロピレンシート（断熱層）との積層も、両者の間に低密度ポリエチレンを溶融押出しして、その接着力によって積層した。
【００４４】
次に、受像層を形成するための塗布液を調製した。この塗布液は、エマルジョンＡ、エマルジョンＢ、架橋剤、離型剤及びウレタン会合剤を配合して調製した。各成分は次のとおりである。
エマルジョンＡ：日信化学（株）製ビニブラン６９０（固形分５４質量％）。
エマルジョンＢ：日信化学（株）製ビニブラン７００（固形分３０質量％）。
架橋剤：日清紡ケミカル（株）製カルボジライトＥ−０５。
離型剤：信越化学工業（株）製ＫＦ３５２Ａ。
ウレタン会合剤：（株）アデカ製アデカノールＵＨ５３０。
【００４５】
なお、エマルジョンＡとエマルジョンＢとの配合比は、エマルジョンＡを２５質量部、エマルジョンＢを４５質量部とした。この配合比は、エマルジョンＡの固形分とエマルジョンＢの固形分とが等量となる割合である。
【００４６】
また、架橋剤は１４質量部配合した。この配合量は、エマルジョンＡ及びエマルジョンＢの両者に含まれるカルボキシル基（−ＣＯＯＨ）と、カルボジライト（−ＮＣＮ−）のモル当量が１：１となる量である。
【００４７】
また、離型剤の配合量を３質量部、ウレタン会合剤の配合量を２質量部、水を１１質量部として、全体の合計量を１００質量部とした。
【００４８】
そして、前記発泡延伸ポリプロピレンシート（断熱層）の表面に下地層を塗布した後、リバースグラビアコート法によって前記塗布液を塗布して受像層を形成することにより、実施例１の熱転写受像シートを製造した。受像層の塗布量は３．０ｇ／ｍｍ２（ｄｒｙ）である。
【００４９】
（実施例２）
断熱層として、熱伝導率０．０５０Ｗ／ｍ・ｋの発泡した市販の延伸ポリプロピレンシ
ートを使用した点を除き、実施例１と同様に実施例２の熱転写受像シートを製造した。
【００５０】
（実施例３）
断熱層として、熱伝導率０．０６０Ｗ／ｍ・ｋの発泡した市販の延伸ポリプロピレンシートを使用した点を除き、実施例１と同様に実施例３の熱転写受像シートを製造した。
【００５１】
（実施例４）
受像層を形成するための塗布液として、エマルジョンＡ（固形分５４質量％）を８．３質量部、エマルジョンＢ（固形分３０質量％）を７５質量部配合した塗布液を使用した点を除き、実施例１と同様に実施例４の熱転写受像シートを製造した。なお、この配合比は、エマルジョンＡの固形分を１質量部としたとき、エマルジョンＢの固形分が５質量部となる割合である。
【００５２】
（比較例１）
断熱層として、熱伝導率０．１４０Ｗ／ｍ・ｋの延伸ポリプロピレンシートを使用した点を除き、実施例１と同様に比較例１の熱転写受像シートを製造した。
【００５３】
（比較例２）
断熱層として、熱伝導率０．１４０Ｗ／ｍ・ｋの延伸ポリプロピレンシートを使用し、かつ、受像層を形成するための塗布液として、エマルジョンＡ（固形分５４質量％）を８．３質量部、エマルジョンＢ（固形分３０質量％）を７５質量部配合した塗布液を使用した点を除き、実施例１と同様に比較例２の熱転写受像シートを製造した。なお、この配合比は実施例４の配合比と同じで、エマルジョンＡの固形分を１質量部としたとき、エマルジョンＢの固形分が５質量部となる割合である。
【００５４】
（比較例３）
断熱層として、熱伝導率０．０４５Ｗ／ｍ・ｋの発泡した市販の延伸ポリプロピレンシートを使用した点を除き、実施例１と同様に比較例３の熱転写受像シートを製造した。
【００５５】
（比較例４）
断熱層として、熱伝導率０．０４５Ｗ／ｍ・ｋの発泡した市販の延伸ポリプロピレンシートを使用し、かつ、受像層を形成するための塗布液として、エマルジョンＡ（固形分５４質量％）を８．３質量部、エマルジョンＢ（固形分３０質量％）を７５質量部配合した塗布液を使用した点を除き、実施例１と同様に比較例４の熱転写受像シートを製造した。なお、この配合比は実施例４の配合比と同じで、エマルジョンＡの固形分を１質量部としたとき、エマルジョンＢの固形分が５質量部となる割合である。
【００５６】
（比較例５）
受像層を形成するための塗布液として、エマルジョンＡ（固形分５４質量％）を８．３質量部、エマルジョンＢ（固形分３０質量％）を７６．５質量部配合した塗布液を使用した点を除き、実施例１と同様に比較例５の熱転写受像シートを製造した。なお、この配合比は、エマルジョンＡの固形分を１質量部としたとき、エマルジョンＢの固形分が５．１質量部となる割合である。
【００５７】
（比較例６）
受像層を形成するための塗布液として、エマルジョンＡ（固形分５４質量％）を２３．６質量部、エマルジョンＢ（固形分３０質量％）を４７．３質量部配合した塗布液を使用した点を除き、実施例１と同様に比較例５の熱転写受像シートを製造した。なお、この配合比は、エマルジョンＡの固形分を１質量部としたとき、エマルジョンＢの固形分が０．９質量部となる割合である。
【００５８】
（転写試験）
転写試験に使用した昇華型熱転写シートは次のように製造した（図２参照）。
【００５９】
まず、熱転写シート基材として厚み４．５μｍのポリエステルフィルムを使用し、この熱転写シート基材の背面に耐熱滑性層を形成した。次に、各色の昇華性染料を含むインキを印刷して、イエローインキ層、マゼンタインキ層及びシアンインキ層を面順次に形成した。そして、次に、剥離層及び接着層を、前記各着色インキ層に並べて印刷して、保護層とすることにより、昇華型熱転写シートを作製した。なお、剥離層は、各着色インキ層が存在せず、熱転写シート基材が露出した部位に印刷し、保護層はこの剥離層と位置整合して、その上に重ねて印刷した。
【００６０】
そして、実施例１〜４及び比較例１〜６の各熱転写受像シートに前記昇華型熱転写シートを重ね、市販の熱転写式昇華プリンター（三菱デジタルカラープリンター、ＣＰ−Ｄ７０Ｄ）を用いてＶステップ画像を印画した。
【００６１】
こうして形成された転写画像について、分光測色計（ＩｌｉＯ２、Ｘｒｉｔｅ社製）を使用して、そのハイライト部の光学濃度とシャドー部の光学濃度とを測定した。
【００６２】
そして、ハイライト部については、光学濃度が０．６２以下である場合に、自然画、人肌の色の再現性が確保でき、かつハイライト部の染料濃度が十分に低下しており良好「○」であると判断した。一方、光学濃度が上記数値範囲を満たさない場合、ハイライト部の染料濃度が十分に低下しておらず不良「×」であると判断した。
【００６３】
また、シャドー部については、光学濃度が２．００以上である場合に、シャドー部の染料濃度が十分に向上しており、良好「○」であると判断した。一方、光学濃度が上記数値範囲を満たさない場合、シャドー部の染料濃度が十分に向上しておらず、不良「×」であると判断した。
【００６４】
この結果を表１に示す。
【００６５】
【表１】
2019043077.tif 000003
【００６６】
（考察）
この結果から、次のことが理解できる。
【００６７】
すなわち、断熱層の熱伝導率が０．０５０〜０．０６０Ｗ／ｍ・ｋであり、しかも、受像層が、エマルジョンＡの固形分を１質量部としたとき、エマルジョンＢの固形分が１〜５質量部の割合で含有しているとき（実施例１〜４）、画像のシャドー部はその発色濃度が高く、ハイライト部はその発色濃度を低く抑えて、自然画を忠実に再現することが可能である。
【００６８】
これに対し、断熱層の熱伝導率が０．０６０Ｗ／ｍ・ｋを越える場合には（比較例１，２）、シャドー部の発色濃度が低くなり、一方、その熱伝導率が０．０５０に満たない場合には（比較例３，４）、ハイライト部の発色濃度が高くなって、いずれの場合にも自然画を忠実に再現することが困難となる。
【００６９】
また、エマルジョンＡの固形分を１質量部として、エマルジョンＢの固形分の割合が５質量部より多い場合にはシャドー部の発色濃度が低くなり（比較例５）、エマルジョンＢの固形分の割合が１質量部より少ない場合にはハイライト部の発色濃度が高くなる（比較例６）。いずれの場合も自然画を忠実に再現することは困難である。
【図１】
2019043077.tif 000004
【図２】
2019043077.tif 000005